Utilisation d’une charge à base de lignine, dans laquelle la charge à base de lignine est préparée à partir de lignine soumise à un traitement de carbonisation hydrothermale, et dans laquelle la charge à base de lignine comprend du carbone en une quantité totale allant de 62 à 70% en poids et des cendres en une quantité totale d’au plus 3% en poids, pour produire une composition thermoplastique recyclable en utilisant au moins un polymère et la charge à base de lignine, l’indice de fluidité à chaud de la composition thermoplastique, après avoir soumis la composition thermoplastique à un procédé de recyclage, diffère au plus de 15 pour cent de l’indice de fluidité à chaud de la même composition thermoplastique avant d’avoir été soumise au procédé de recyclage, dans laquelle le procédé de recyclage se réfère à un procédé par lequel l’aptitude de la composition thermoplastique à être recyclée est testée et comprend la soumission de ladite composition thermoplastique à un cycle d’extrusion ou à une boucle d’extrusion supplémentaire, dans laquelle : - la couleur de la composition thermoplastique est représentée par une valeur L d’au plus 25, une valeur a d’au plus 8 et une valeur b d’au plus 12 telles que déterminées par la norme DIN EN ISO 11664 ; et - la composition thermoplastique contient 0,3 à 65% en poids de la charge à base de lignine par rapport au poids total de la composition thermoplastique. Utilisation de la revendication 1, dans laquelle la composition thermoplastique contient 0,3 à 60% en poids, ou 0,5 à 50% en poids, ou 1 à 40% en poids, ou 1,2 à 30% en poids, ou 1,5 à 20% en poids, ou 2 à 10% en poids, ou 2,5 à 5% en poids, de la charge à base de lignine par rapport au poids total de la composition thermoplastique. Utilisation de l’une quelconque des revendications 1 à 2, dans laquelle l’indice de fluidité à chaud de la composition thermoplastique, après avoir soumis la composition thermoplastique à un procédé de recyclage, diffère au plus de 10 pour cent, ou au plus de 5 pour cent, de l’indice de fluidité à chaud de la même composition thermoplastique avant d’avoir été soumise au procédé de recyclage, dans laquelle le procédé de recyclage se réfère à un procédé par lequel l’aptitude de la composition thermoplastique à être recyclée est testée et comprend la soumission de ladite composition thermoplastique à un cycle d’extrusion ou à une boucle d’extrusion supplémentaire. Utilisation de l’une quelconque des revendications 1 à 3, dans laquelle l’indice de fluidité à chaud de la composition thermoplastique, après avoir soumis la composition thermoplastique neuf fois au procédé de recyclage, diffère au plus de 15 pour cent, ou au plus de 10 pour cent, ou au plus de 5 pour cent, de l’indice de fluidité à chaud de la même composition thermoplastique avant d’avoir été soumise au procédé de recyclage, dans laquelle le procédé de recyclage se réfère à un procédé par lequel l’aptitude de la composition thermoplastique à être recyclée est testée et comprend la soumission de ladite composition thermoplastique à un cycle d’extrusion ou à une boucle d’extrusion supplémentaire. Utilisation de l’une quelconque des revendications 1 à 4, dans laquelle le temps d’induction d’oxydation de la composition thermoplastique, après avoir soumis la composition thermoplastique à un procédé de recyclage, diffère au plus de 15 pour cent, ou au plus de 10 pour cent, du temps d’induction d’oxydation de la même composition thermoplastique avant d’avoir été soumise au procédé de recyclage, dans laquelle le procédé de recyclage se réfère à un procédé par lequel l’aptitude de la composition thermoplastique à être recyclée est testée et comprend la soumission de ladite composition thermoplastique à un cycle d’extrusion ou à une boucle d’extrusion supplémentaire. Utilisation de l’une quelconque des revendications 1 à 5, dans laquelle la valeur L, la valeur a et/ou la valeur b de la composition thermoplastique après avoir soumis la composition thermoplastique à un procédé de recyclage, diffèrent au plus de 15 pour cent, ou au plus de 10 pour cent, ou au plus de 5 pour cent, de la valeur L, de la valeur a et/ou de la valeur b de la même composition thermoplastique avant d’avoir été soumise au procédé de recyclage, dans laquelle le procédé de recyclage se réfère à un procédé par lequel l’aptitude de la composition thermoplastique à être recyclée est testée et comprend la soumission de ladite composition thermoplastique à un cycle d’extrusion ou à une boucle d’extrusion supplémentaire. Utilisation de l’une quelconque des revendications 1 à 6, dans laquelle la charge à base de lignine est formée à partir de lignine dérivée d’un procédé d’hydrolyse enzymatique et/ou d’un procédé Kraft. Utilisation de l’une quelconque des revendications 1 à 7, dans laquelle la charge à base de lignine comprend des cendres en une quantité totale allant de 0,1 à 2,5% en poids, ou de 0,2 à 2,0% en poids, ou de 0,3 à 1,5% en poids, ou de 0,4 à 1,0% en poids. Utilisation de l’une quelconque des revendications 1 à 8, dans laquelle la solubilité de la charge à base de lignine dans du NaOH à 0,1 M est comprise entre 1 et 40% en poids, ou 3 et 35% en poids, ou 5 et 30% en poids. Utilisation de l’une quelconque des revendications 1 à 9, dans laquelle la charge à base de lignine a un poids moléculaire moyen en poids allant de 1000 à 4000 Da, ou de 1300 à 3700 Da, ou de 1700 à 3200 Da, ou de 2500 à 3000 Da, ou de 2600 à 2900 Da, ou de 2650 à 2850 Da, lorsqu’il est déterminé sur la base de la fraction soluble de la charge à base de lignine. Utilisation de l’une quelconque des revendications 1 à 10, dans laquelle l’indice de polydispersité de la charge à base de lignine est compris entre 1,5 et 5,0, ou 1,8 et 4,5, ou 1,9 et 4,3, ou 2,1 et 4,0, ou 2,4 et 3,5, ou 2,6 et 3,2, lorsqu’il est déterminé sur la base de la fraction soluble de la charge à base de lignine.